(57)【要約】【課題】良好な外観を有する塗膜を形成可能で、良好な繊維分散性および塗装作業性を有する塗料組成物を提供すること。繊維による高い意匠性と良好な外観を有する塗膜および当該塗膜を有する物品を提供すること。【解決手段】繊維と、粘度調整剤と、溶媒とを含む塗料組成物であって、前記塗料組成物の総質量に対する前記繊維の質量の割合が、１０質量％以下であり、前記塗料組成物の総質量に対する前記粘度調整剤の質量の割合が、０．１〜７質量％であり、前記繊維に対する前記粘度調整剤の質量比が、０．０５以上である、塗料組成物。当該塗料組成物を用いて作製された、塗膜。当該塗膜を有する、物品。【選択図】なし【特許請求の範囲】
【請求項１】
繊維と、粘度調整剤と、溶媒とを含む塗料組成物であって、
前記塗料組成物の総質量に対する前記繊維の質量の割合が、１０質量％以下であり、
前記塗料組成物の総質量に対する前記粘度調整剤の質量の割合が、０．１〜７質量％であり、
前記繊維に対する前記粘度調整剤の質量比が、０．０５以上である、塗料組成物。
【請求項２】
樹脂をさらに含む、請求項１に記載の塗料組成物。
【請求項３】
前記粘度調整剤が、合成樹脂系粘度調整剤および天然物系粘度調整剤からなる群より選択される１種以上である、請求項１または２に記載の塗料組成物。
【請求項４】
前記粘度調整剤が、ウレタン変性ポリエーテル、アクリル系重合体、セルロース系水溶性高分子、結晶セルロース、およびキチン・キトサン誘導体からなる群より選択される１種以上である、請求項１〜３のいずれか一項に記載の塗料組成物。
【請求項５】
請求項１〜４のいずれか一項に記載の塗料組成物を用いて作製された、塗膜。
【請求項６】
請求項５に記載の塗膜を有する、物品。
【発明の詳細な説明】
【技術分野】
【０００１】
本発明は、塗料組成物、塗膜および物品に関する。
【背景技術】
【０００２】
塗料は、被塗物に塗装され、その被塗物に様々な保護的機能、装飾的機能を付与する。
【０００３】
例えば、特許文献１では、ざらつき感のない柔らかなソフトな風合い、深みのある深彩色、自然なゆらぎ調、グラデーション、迷彩調、光の当たる角度や見る角度により色調が微妙に変化し、あたかも奥行きがあるかのような立体調を達成することができ、さらには屋外での数年から十数年にわたっても色あせることなく美しい色調を保持することができる塗料組成物として、特定の繊維長の２種類の着色用短繊維を特定割合で含有する着色用短繊維混合体と、バインダー樹脂とを含有する塗料組成物を提案している。
【先行技術文献】
【特許文献】
【０００４】
【特許文献１】特開２００３−１２８９９７号公報
【発明の概要】
【発明が解決しようとする課題】
【０００５】
しかし、本発明者らが検討した結果、特許文献１の繊維を含む塗料組成物では、繊維分散性が悪く、塗料製造時の繊維同士の絡まりや、撹拌機への繊維の絡まりが発生することが分かった。
【０００６】
また、本発明者らが検討した結果、特許文献１の繊維を含む塗料組成物では、塗料の経時の安定性も低いことが分かった。
【０００７】
繊維の分散が良好な塗料組成物であれば、その塗料組成物は塗装時に狭い隙間を通過することができるが、本発明者らが検討した結果、特許文献１の繊維を含む塗料組成物では、塗装時に刷毛やスプレーなどの塗装具への繊維の絡まりないし詰まりが発生し、塗装作業性に劣ることが分かった。
【０００８】
加えて、本発明者らが検討した結果、特許文献１の繊維を含む塗料組成物では、塗膜とした際に、繊維の塊（以下、単に「ダマ」という）が多く発生し、細かい繊維感を出すことができず、外観に劣ることも分かった。
【０００９】
そこで、本発明は、良好な外観を有する塗膜を形成可能で、良好な繊維分散性および塗装作業性を有する塗料組成物を提供することを目的とする。
【００１０】
本発明の別の目的は、繊維による高い意匠性と良好な外観を有する塗膜および当該塗膜を有する物品を提供することである。
【課題を解決するための手段】
【００１１】
本発明に係る塗料組成物は、
繊維と、粘度調整剤と、溶媒とを含む塗料組成物であって、
前記塗料組成物の総質量に対する前記繊維の質量の割合が、１０質量％以下であり、
前記塗料組成物の総質量に対する前記粘度調整剤の質量の割合が、０．１〜７質量％であり、
前記繊維に対する前記粘度調整剤の質量比が、０．０５以上である、塗料組成物である。これにより、良好な外観を有する塗膜を形成可能で、良好な繊維分散性および塗装作業性を有する塗料組成物を提供することができる。
【００１２】
本発明に係る塗料組成物の一実施形態では、樹脂をさらに含む。
【００１３】
本発明に係る塗料組成物の一実施形態では、前記粘度調整剤が、合成樹脂系粘度調整剤および天然物系粘度調整剤からなる群より選択される１種以上である。
【００１４】
本発明に係る塗料組成物の一実施形態では、前記粘度調整剤が、ウレタン変性ポリエーテル、アクリル系重合体、セルロース系水溶性高分子、結晶セルロース、およびキチン・キトサン誘導体からなる群より選択される１種以上である。
【００１５】
本発明に係る塗膜は、上記いずれかの塗料組成物を用いて作製された、塗膜である。これにより、繊維による高い意匠性と良好な外観を有する塗膜を提供することができる。
【００１６】
本発明に係る物品は、上記塗膜を有する、物品である。これにより、繊維による高い意匠性と良好な外観を有する物品を提供することができる。
【発明の効果】
【００１７】
本発明によれば、良好な外観を有する塗膜を形成可能で、良好な繊維分散性および塗装作業性を有する塗料組成物を提供することができる。また、本発明によれば、繊維による高い意匠性と良好な外観を有する塗膜および当該塗膜を有する物品を提供することができる。
【発明を実施するための形態】
【００１８】
以下、本発明の実施形態について説明する。これらの記載は、本発明の例示を目的とするものであり、本発明を何ら限定するものではない。
【００１９】
本発明において、２以上の実施形態を任意に組み合わせることができる。
【００２０】
本明細書では、塗料と塗料組成物は、相互互換的に用いられる。
【００２１】
（塗料組成物）
本発明に係る塗料組成物は、
繊維と、粘度調整剤と、溶媒とを含む塗料組成物であって、
前記塗料組成物の総質量に対する前記繊維の質量の割合が、１０質量％以下であり、
前記塗料組成物の総質量に対する前記粘度調整剤の質量の割合が、０．１〜７質量％であり、
前記繊維に対する前記粘度調整剤の質量比が、０．０５以上である、塗料組成物である。
【００２２】
以下、本発明に係る塗料組成物に含まれる繊維と、粘度調整剤と、溶媒について例示説明する。
【００２３】
＜繊維＞
本発明の塗料組成物における繊維は、塗料組成物を用いた塗膜に意匠性を付与する働きを有する。繊維は、１種単独で用いてもよいし、２種以上を組み合わせて用いてもよい。
【００２４】
本発明の塗料組成物における繊維としては、特に限定されず、例えば、天然繊維、有機合成繊維、無機繊維などの公知の繊維が挙げられる。
【００２５】
天然繊維としては、例えば、楮（こうぞ）、三椏（みつまた）、雁皮（がんぴ）、綿、麻、羊毛、絹、アルパカ、アンゴラ、カシミヤ、モヘアなどの天然繊維が挙げられる。この他、例えば、ＪＩＳ  Ｌ  ０２０４−１に記載の植物繊維、動物繊維、鉱物繊維などが挙げられる。
【００２６】
有機合成繊維としては、例えば、パラ系アラミド、メタ系アラミド、ポリエチレン、ポリアクリレート、ポリ（パラフェニレンベンゾビスオキサゾール）（ＰＢＯ）繊維、ポリフェニレンサルファイド（ＰＰＳ）、ポリイミド、フッ素繊維、レーヨン、ポリアミド、ポリエステル、ポリ乳酸などの有機繊維が挙げられる。この他、例えば、ＪＩＳ  Ｌ  ０２０４−２に記載の化学繊維などが挙げられる。
【００２７】
無機繊維としては、例えば、ガラス繊維、炭素繊維、アルミナ繊維、炭化ケイ素繊維、ボロン繊維などの無機繊維が挙げられる。
【００２８】
繊維の長さ、直径、アスペクト比、形状などは特に限定されず、適宜選択すればよい。
【００２９】
本発明において、繊維長さは、繊維をランダムに１０本選び、光学顕微鏡または定規を用いて測定し、その１０本の長さの数平均を繊維長さとする。繊維直径は、繊維をランダムに１０本選び、走査型電子顕微鏡（ＳＥＭ）を用いて測定し、その１０本の厚みの数平均を繊維直径とする。
【００３０】
一実施形態では、繊維長さは、０．１ｍｍ以上、０．５ｍｍ以上、１ｍｍ以上、３ｍｍ以上、５ｍｍ以上、１２ｍｍ以上、１５ｍｍ以上、３０ｍｍ以上または５０ｍｍ以上である。一実施形態では、繊維長さは、５０ｍｍ以下、４０ｍｍ以下、３０ｍｍ以下、１５ｍｍ以下、１２ｍｍ以下、５ｍｍ以下、３ｍｍ以下、１ｍｍ以下または０．５ｍｍ以下である。別の実施形態では、繊維長さは、０．１〜５０ｍｍである。
【００３１】
一実施形態では、繊維直径は、１０μｍ以上、１２μｍ以上、５０μｍ以上、１００μｍ以上、１５０μｍ以上または２００μｍ以上である。一実施形態では、繊維直径は、２００μｍ以下、１５０μｍ以下、１００μｍ以下、５０μｍ以下、１２μｍ以下または１０μｍ以下である。
【００３２】
一実施形態では、繊維長さと繊維直径の比、すなわちアスペクト比は、２０以上、５０以上、７５以上、１００以上、２５０以上、３００以上、５００以上、１０００以上、２０００以上、２５００以上、３０００以上または３５００以上である。一実施形態では、アスペクト比は、３５００以下、３０００以下、２５００以下、２０００以下、１０００以下、５００以下、３００以下、２５０以下、１００以下、７５以下または５０以下である。
【００３３】
本発明に係る塗料組成物の一実施形態では、前記繊維は、長さが０．１〜５０ｍｍであり、かつアスペクト比が２０〜３５００である。
【００３４】
繊維は、繊維単体で用いてもよいし、溶液またはゲルなどの形態で用いてもよい。
【００３５】
塗料組成物の総質量に対する繊維の質量の割合は、塗料組成物が繊維を含むため、０質量％より大きく（繊維の割合がわずかでも、繊維による意匠性が塗膜に付与される）、かつ、１０質量％以下である。一実施形態では、当該割合は、０．０５質量％以上、０．１質量％以上、０．５質量％以上、１質量％以上、２質量％以上、３質量％以上、４質量％以上、５質量％以上、６質量％以上、７質量％以上、８質量％以上または９質量％以上である。一実施形態では、当該割合は、９質量％以下、８質量％以下、７質量％以下、６質量％以下、５質量％以下、４質量％以下、３質量％以下、２質量％以下または１質量％以下である。優れた繊維分散性を得る観点から、塗料組成物の総質量に対する繊維の質量の割合は、６質量％以下であることが好ましい。
【００３６】
＜粘度調整剤＞
本発明の塗料組成物における粘度調整剤は、繊維を分散させるないし繊維同士の絡まり合いを抑制する働きを有し、また、被膜形成要素としても機能することがある。
【００３７】
本発明の塗料組成物における粘度調整剤としては、例えば、特に限定されず、公知の塗料用などの粘度調整剤および増粘剤を用いることができる。
【００３８】
本発明の塗料組成物における粘度調整剤は、１種単独で用いてもよいし、２種以上を組み合わせて用いてもよい。
【００３９】
本発明の塗料組成物における粘度調整剤としては、例えば、合成樹脂系粘度調整剤、天然物系粘度調整剤、無機系粘度調整剤などが挙げられる。さらに、合成樹脂系粘度調整剤としては、例えば、高分子型粘度調整剤、会合型粘度調整剤などが挙げられる。
【００４０】
高分子型粘度調整剤は、例えば、繊維間の高分子鎖が絡み合うことで繊維を分散させたり、繊維同士の絡まり合いを抑制して、繊維分散性を高める。
【００４１】
高分子型粘度調整剤としては、例えば、アクリル系重合体などが挙げられる。
【００４２】
高分子型粘度調整剤の重量平均分子量は、例えば、１００，０００〜５，０００，０００である。
【００４３】
高分子型粘度調整剤としてのアクリル系重合体の市販品としては、例えば、サンノプコ社製の商品名ＳＮ  シックナーの９２０、９２９、９２９Ｓ、６０８、６１３、６１５、６１７、６１８、６３０、６３４、６３６、６４０、６５１、ＩＮ−２０９などのＳＮ  シックナーシリーズ；サンノプコ社製の商品名ノパール  ７１７Ｔなどのノパールシリーズ、東亜合成社製の商品名  アロン（登録商標）Ａ−２０Ｐ−Ｘ、Ａ−２０Ｌ、Ａ−３０などが挙げられる。
【００４４】
会合型粘度調整剤は、分子中に親水基と疎水基とを有する高分子であって、分子間などでその親水基同士またはその疎水基同士が会合することによって、繊維の分散性を高める。また、例えば、水性エマルションの場合には、エマルション表面の親水基と会合型粘度調整剤の分子の親水基とが会合することでも、繊維の分散性を高めることができる。
【００４５】
会合型粘度調整剤の疎水基としては、例えば、置換されていてもよい、アルキル基およびフェニル基など、極性の小さい官能基などが挙げられる。また、親水基としては、例えば、ヒドロキシル基、アミド基、カルボキシル基など、極性の大きい官能基などが挙げられる。
【００４６】
会合型粘度調整剤としては、例えば、ウレタン変性ポリエーテルなどが挙げられる。
【００４７】
会合型粘度調整剤の分子量は、例えば、１，０００〜５０，０００である。
【００４８】
会合型粘度調整剤としてのウレタン変性ポリエーテルの市販品としては、例えば、サンノプコ社製の商品名ＳＮ  シックナーの６１２、６１２ＮＣ、６１９、６２１Ｎ、６２１ＴＦ、６２３Ｎ、６２４Ｎ、６２５Ｎ、６２７Ｎ、６２９Ｎ、６６０Ｔ、６６５ＴなどのＳＮ  シックナーシリーズ；サンノプコ社製の商品名ノパール  ７００Ｎ、７１０Ｎ、３３０３などのノパールシリーズなど；花王社製の商品名エマノーン（登録商標）３２９９Ｖなど；ＡＤＥＫＡ社製のアデカノール（登録商標）ＵＨ１４０Ｓ、ＵＨ８１４など；旭化成ケミカルズ社製のセオラス（登録商標）ＲＣ−５９１などが挙げられる。
【００４９】
粘度調整剤としては、上述したものの他、脂肪酸アマイドの膨潤分散体、アマイド系脂肪酸、長鎖ポリアミノアマイドのリン酸塩などのポリアマイド系粘度調整剤；酸化ポリエチレンのコロイド状膨潤分散体などのポリエチレン系粘度調整剤；有機酸スメクタイト粘土、モンモリロナイトなどの有機ベントナイト系粘度調整剤；ビスコース、メチルセルロース、エチルセルロース、ヒドロキシエチルセルロースなどのセルロース系粘度調整剤；ポリアクリル酸ナトリウム、ポリビニルアルコール、カルボキシメチルセルロースなどのアルカリ粘度調整剤；ポリビニルアルコール、ポリエチレンオキサイドなどの会合型粘度調整剤、甲殻類を原料としたキチン・キトサン誘導体などが挙げられる。
【００５０】
粘度調整剤の市販品として、上述したものの他、例えば、ローム＆ハース社製の商品名プライマル（登録商標）ＴＴ−６１５、ＡＳＥ−６０、ＲＭ−５、ＲＨ−１０２０、ＲＭ−２０２０ＮＰＲなどのプライマル（登録商標）シリーズ；Ｃｏａｔｅｘ社製の商品名Ｔｈｉｘｏｌ５３Ｌ、Ｖｉｓｃｏａｔｅｘシリーズ；ダイセル化学社製の商品名ダイセルＳＰシリーズ；ＡＫＺＯ  ＮＯＢＥＬ社製の商品名ＢＥＲＭＯＤＯＬ  ＰＵＲシリーズ；ＡＤＥＫＡ社製の商品名アデカノール（登録商標）ＵＨ−４２０、ＵＨ−４６２、ＵＨ−４７２、ＵＨ−５４０、ＵＨ−８１４Ｎなどのアデカノール（登録商標）ＵＨシリーズ；クラレ社製の商品名クラレポバール；ＢＹＫ社製の商品名ＯＰＴＩＦＬＯシリーズなどが挙げられる。
【００５１】
また、天然物系粘度調整剤の市販品としては、住友精化社製のヒドロキシエチルセルロース（セルロース系水溶性高分子）および旭化成ケミカルズ社製のセオラス（登録商標）ＲＣ−５９１（結晶セルロース）などのセルロース系粘度調整剤；マリンナノファイバー社製のマリンナノファイバー（登録商標）ＩＤ−０５などのキチン・キトサン誘導体、ＡＫＺＯ  ＮＯＢＥＬ社製の商品名ＢＥＲＭＯＣＯＬＬ；ＳＥ  Ｔｙｌｏｓｅ社製の商品名チローゼＭＨなどが挙げられる。
【００５２】
無機系粘度調整剤としては、例えば、スメクタイト、層状ケイ酸塩、金属キレートなどが挙げられる。
【００５３】
無機系粘度調整剤の市販品としては、例えば、ＢＹＫ社製の商品名ＯＰＴＩＧＥＬ（登録商標）シリーズなどの層状ケイ酸塩；三晶社製の商品名ケイ酸アルミニウムマグネシウムなどのスメクタイト、マツモトファインケミカル社製の商品名オルガチックス（登録商標）ＴＣ‐３１０、ＴＣ‐４００、ＺＣ‐１５０、ＺＣ‐５４０などのオルガチックス（登録商標）シリーズ；川研ファインケミカル社製の商品名アルミキレートＤなどが挙げられる。
【００５４】
本発明に係る塗料組成物の一実施形態では、前記粘度調整剤が、合成樹脂系粘度調整剤および天然物系粘度調整剤からなる群より選択される１種以上である。
【００５５】
本発明に係る塗料組成物の一実施形態では、前記粘度調整剤が、ウレタン変性ポリエーテル、アクリル系重合体、セルロース系水溶性高分子、結晶セルロース、およびキチン・キトサン誘導体からなる群より選択される１種以上である。
【００５６】
塗料組成物の総質量に対する粘度調整剤の質量の割合は、０．１〜７質量％である。市販の粘度調整剤のような、粘度調整剤と溶媒とを組み合わせた溶液の形で用いる場合は、溶媒を除いた粘度調整剤の質量で０．１〜７質量％の範囲に調整すればよい。一実施形態では、塗料組成物の総質量に対する粘度調整剤の質量の割合は、０．５質量％以上、０．６質量％以上、１．０質量％以上、１．５質量％以上、２．０質量％以上、２．５質量％以上、３．０質量％以上、３．５質量％以上、４．０質量％以上、４．５質量％以上、５．０質量％以上、５．５質量％以上、６．０質量％以上、または６．５質量％以上である。一実施形態では、当該割合は、６．５質量％以下、６．０質量％以下、５．５質量％以下、５．０質量％以下、４．５質量％以下、４．０質量％以下、３．６質量％以下、３．５質量％以下、３．０質量％以下、２．５質量％以下、２．０質量％以下、１．５質量％以下、または１．０質量％以下である。優れた繊維分散性を得る観点から、塗料組成物の総質量に対する粘度調整剤の質量の割合は、０．６〜３．６質量％であることが好ましい。
【００５７】
本発明に係る塗料組成物では、繊維に対する粘度調整剤の質量比（粘度調整剤の質量／繊維の質量）は、０．０５以上である。当該質量比が０．０５以上であることにより、粘度調整剤による繊維を分散させるないし繊維同士の絡まり合いを抑制する働きが高まる。一実施形態では、当該質量比は、０．１以上、０．２以上、０．５以上、０．６以上、０．７以上、０．８以上、０．９以上、１．０以上、２．０以上、３．０以上、４．０以上、５．０以上、１０以上、１５以上、２０以上、５０以上、７０以上、１００以上、１５０以上、２００以上、３００以上、または４００以上である。一実施形態では、当該質量比は、５００以下、４５０以下、４００以下、３００以下、２００以下、１５０以下、１００以下、７５以下、５０以下、２０以下、１５以下、１０以下、９．０以下、８．０以下、７．０以下、６．０以下、５．０以下、４．０以下、３．０以下、２．０以下、または１．０以下である。優れた繊維分散性を得る観点から、繊維に対する粘度調整剤の質量比は、０．１以上であることが好ましく、０．２〜１５であることがより好ましい。
【００５８】
＜溶媒＞
溶媒としては、塗料分野で用いられている公知の溶媒を適宜選択して用いることができ、特に限定されない。溶媒は、１種単独で用いてもよいし、２種以上を組み合わせて用いてもよい。
【００５９】
溶媒としては、例えば、水および有機溶媒が挙げられる。有機溶媒としては、例えば、メタノール、エタノール、２−プロパノール、１−ブタノールなどのアルコール類；酢酸エチル、酢酸ブチル、酢酸イソブチル、プロピオン酸エチル、エチレングリコールモノメチルエーテルアセテート、プロピレングリコールモノメチルエーテルアセテート、プロピレングリコールモノエチルエーテルアセテートなどのエステル類；ジエチルエーテル、プロピレングリコールモノメチルエーテル、エチレングリコールモノメチルエーテル、エチレングリコールモノエチルエーテル、ジオキサン、テトラヒドロフラン（ＴＨＦ）などのエーテル類；エチレングリコール、ジエチレングリコール、プロピレングリコール、ジプロピレングリコール、１、３−ブチレングリコール、ペンタメチレングリコール、１、３−オクチレングリコールなどのグリコール類；ホルムアミド、Ｎ−メチルホルムアミド、ジメチルホルムアミド（ＤＭＦ）、ジメチルアセトアミド、ジメチルスルフォキシド（ＤＭＳＯ）、Ｎ−メチルピロリドン（ＮＭＰ）などのアミド類；アセトン、メチルエチルケトン（ＭＥＫ）、メチルプロピルケトン、メチルイソブチルケトン、アセチルアセトン、シクロヘキサノンなどのケトン類；ミネラルスピリット、灯油などの脂肪族炭化水素；トルエン、キシレン、メシチレン、ドデシルベンゼンなどの芳香族炭化水素；クロロホルム、ジクロロメチレンなどのハロゲン系溶媒などが挙げられる。
【００６０】
一実施形態では、溶媒はイオン交換水である。
【００６１】
溶媒の量は、塗装作業性などを考慮して適宜調節すればよく、特に限定されない。
【００６２】
＜樹脂＞
本発明に係る塗料組成物の一実施形態では、樹脂をさらに含む。樹脂は、被膜形成要素としての働きを有するが、上述したように、粘度調整剤も被膜形成要素としての働きを有することがある。本発明において、樹脂のうち、粘度調整剤として働くものは粘度調整剤に含め、樹脂には含めないものとする。
【００６３】
樹脂としては、塗料分野で用いられている公知の樹脂を適宜選択して用いることができ、特に限定されない。樹脂としては、例えば、アクリル樹脂、ポリエステル樹脂、アルキド樹脂、フッ素樹脂、エポキシ樹脂、ポリウレタン樹脂、ポリエーテル樹脂などを挙げることができる。
【００６４】
また、樹脂として、例えば、シリコーン樹脂やアルコキシシラン縮合物などの、無機成分を含む、または、無機成分からなる高分子化合物を用いることもできる。
【００６５】
また、樹脂としては、例えば、ポリアミド、ポリビニルアルコール、セルロース、アミロース、アミロペクチン、ポリアクリルアミド、ポリアクリル酸などの親水性高分子を用いることもできる。
【００６６】
また、樹脂は、架橋性官能基を有する硬化性樹脂、融着乾燥により硬化する樹脂であってもよい。架橋剤としては従来公知の架橋剤を用いることができる。架橋剤としては、例えば、イソシアネートなどの熱架橋型架橋剤、ダイアセトンアクリルアミド常温架橋型架橋剤、有機過酸化物などの光架橋型架橋剤などが挙げられる。架橋剤は、１種単独でまたは２種以上を組み合わせて用いてもよい。
【００６７】
樹脂として、従来公知の水性塗料組成物の樹脂を用いることもできる。
【００６８】
樹脂は、１種単独で用いてもよいし、２種以上を組み合わせて用いてもよい。
【００６９】
樹脂の量は、特に限定されず、適宜調節すればよい。例えば、塗料組成物の総質量に対する樹脂固形分の質量の割合は、０．０１〜５０質量％である。一実施形態では、塗料組成物の総質量に対する樹脂固形分の質量の割合は、３〜１０質量％である。
【００７０】
＜その他の成分＞
本発明に係る塗料組成物には、上述した成分以外に、顔料、消泡剤、顔料分散剤、造膜助剤、凍結防止剤、タレ防止剤、沈降防止剤、架橋促進剤、硬化剤、レベリング剤、表面調整剤、可塑剤、防腐剤、防カビ剤、紫外線安定剤などのその他の成分を含んでいてもよい。これらその他の成分はそれぞれ、１種単独でまたは２種以上を組み合わせて用いてもよい。
【００７１】
＜塗料組成物の調製方法＞
塗料組成物の調製方法は特に限定されず、繊維と、粘度調整剤と、溶媒と、必要に応じて樹脂、顔料などのその他の成分とを任意の順序で混合することで調製することができる。
【００７２】
（塗膜）
本発明に係る塗膜は、上記いずれかの塗料組成物を用いて作製された、塗膜である。これにより、繊維による高い意匠性と良好な外観を有する塗膜を提供することができる。
【００７３】
＜塗膜の作製方法＞
塗膜の作製方法は、特に限定されず、従来公知の塗装方法を用いることができる。例えば、ローラー、刷毛、スプレーなどを用いて塗装することができる。塗料組成物を塗布した後の乾燥温度は、溶媒などに応じて適宜調節すればよい。例えば、１０秒〜３０分などの短時間での乾燥が必要な場合には、４０〜２００℃とすることができ、６０〜１６０℃が好ましい。また、短時間での乾燥が必要でない場合には、例えば室温などで乾燥してもよい。
【００７４】
乾燥塗膜の厚みは特に限定されず、用途などに応じて適宜調節すればよい。例えば、乾燥塗膜の厚みは１μｍ〜２ｃｍとすればよい。
【００７５】
（物品）
本発明に係る物品は、上記塗膜を有する、物品である。これにより、繊維による高い意匠性と良好な外観を有する物品を提供することができる。
【００７６】
物品としては、特に限定されない。例えば、被塗物上に塗膜を有する物品であり、建築機械、作業機械；自動車、電車、新幹線、バス、タクシーなどの車両；船；飛行機、ヘリコプターなどの航空機；戸建住宅、マンションなどの集合住宅、オフィスビル、公共施設、商業施設、研究施設、軍事施設、トンネルなどの建築物ないし建造物；天井、屋根、柱、看板、ドア、門、壁；橋；自動販売機；道路標識；信号；街灯；ＬＥＤ方式、液晶方式、電球方式などの電光掲示板；建築現場の建築材料；石碑；墓石；衣類；靴などの履物；傘などの雨具；包装材；印刷用紙、情報用紙、包装用紙などの紙；ガラスなどに貼り付けるためのフィルムまたはテープ；棚、キャビネット、間仕切りボードなどの家具またはオフィス用具などが挙げられる。
【実施例】
【００７７】
以下、実施例を挙げて本発明をさらに詳しく説明するが、これらの実施例は、本発明の例示を目的とするものであり、本発明を何ら限定するものではない。特に断らない限り、配合量は、グラム単位である。
【００７８】
実施例で用いた材料の詳細は以下のとおりである。
＜繊維＞
ポリエチレン繊維（合成繊維）：帝人フロンティア社製、繊維長５ｍｍ、繊維径１２μｍ、アスペクト比４１７、表中「ＰＥｓ１」と表記
ポリエチレン繊維（合成繊維）：帝人フロンティア社製、繊維長２０ｍｍ、繊維径１２μｍ、アスペクト比１６６７、表中「ＰＥｓ２」と表記
ポリエチレン繊維（合成繊維）：帝人フロンティア社製、繊維長３８ｍｍ、繊維径１２μｍ、アスペクト比３１６７、表中「ＰＥｓ３」と表記
楮（天然繊維）：アワガミファクトリー社製、繊維長１３ｍｍ、繊維径２００μｍ、アスペクト比６５
三椏（天然繊維）：アワガミファクトリー社製、繊維長５ｍｍ、繊維径１２５μｍ、アスペクト比４０
雁皮（天然繊維）：アワガミファクトリー社製、繊維長６ｍｍ、繊維径８０μｍ、アスペクト比７５
＜粘度調整剤＞
粘度調整剤：アクリル系重合体（高分子型粘度調整剤）、サンノプコ社製、商品名ＳＮ  シックナー  ６１８（濃度１２％）、表中「６１８」と表記
粘度調整剤：アクリル系重合体（高分子型粘度調整剤）、サンノプコ社製、商品名ＳＮ  シックナー  ６１７（濃度２０％）、表中「６１７」と表記
粘度調整剤：アクリル系重合体（高分子型粘度調整剤）、サンノプコ社製、商品名ＳＮ  シックナー  ６１５（濃度１０％）、表中「６１５」と表記
粘度調整剤：ウレタン変性ポリエーテル（会合型粘度調整剤）、サンノプコ社製、商品名ＳＮ  シックナー  ６１２（濃度４０％）、表中「６１２」と表記
粘度調整剤：ウレタン変性ポリエーテル（会合型粘度調整剤）、サンノプコ社製、商品名ＳＮ  シックナー  ６６５Ｔ（濃度３０％）、表中「６６５Ｔ」と表記
粘度調整剤：ウレタン変性ポリエーテル（会合型粘度調整剤）、サンノプコ社製、商品名ＳＮ  シックナー  ６２１Ｎ（濃度３０％）、表中「６２１Ｎ」と表記
粘度調整剤：セルロース系水溶性高分子（高分子型粘度調整剤）、住友精化社製、商品名ヒドロキシエチルセルロース（濃度１００％）、表中「ＨＥＣ」と表記
粘度調整剤：会合型粘度調整剤、花王社製、商品名エマノーン（登録商標）３２９９Ｖ（濃度９０％）、表中「３２９９Ｖ」と表記
粘度調整剤：会合型粘度調整剤、ＡＤＥＫＡ社製、商品名アデカノール（登録商標）ＵＨ１４０Ｓ（濃度３０％）、表中「ＵＨ１４０Ｓ」と表記
粘度調整剤：会合型粘度調整剤、ＡＤＥＫＡ社製、商品名アデカノール（登録商標）ＵＨ８１４（濃度３０％）、表中「ＵＨ８１４」と表記
粘度調整剤：セルロース系粘度調整剤（会合型粘度調整剤）、旭化成ケミカルズ社製、商品名セオラス（登録商標）ＲＣ−５９１（濃度１００％）、表中「ＲＣ−５９１」と表記
粘度調整剤：キチンナノファイバー（天然物系粘度調整剤）、マリンナノファイバー社製、商品名マリンナノファイバー（登録商標）  ＩＤ−０５（濃度１００％、うち有効成分５％）、表中「ＩＤ−０５」と表記
＜溶媒＞
イオン交換水
＜樹脂＞
樹脂１：ポリエチレンオキサイド、明成化学工業社製、商品名アルコックス（登録商標）Ｌ−１１、固形分比率１００％
樹脂２：ＤＡＡＭ−ＡＤＨ架橋用樹脂、サイデン化学社製、商品名ＮＰ−７２６７、固形分比率４３％
樹脂３：水性２液ウレタン樹脂（架橋型）、ＤＩＣ社製、商品名バーノック（登録商標）ＷＥ−３１４、固形分比率４５％、および日本ペイント・インダストリアルコーティングス社製、商品名オーデウレトップ（登録商標）硬化剤
樹脂４：水性アクリル樹脂エマルション（融着型）、サイデン化学社製、商品名サイビノール（登録商標）ＮＰ−５５５、固形分比率４８％
樹脂５：水性１液シラノール基含有ポリエーテル系ウレタン樹脂、三井化学社製、商品名タケラック（登録商標）ＷＳ−６０２１、固形分比率３０％
【００７９】
実施例で用いた装置などの詳細は以下のとおりである。
高速分散機（ホモディスパー）：ＰＲＩＭＩＸ社製、製品名ホモディスパー２．５型、ディスパー羽根（直径５．９ｃｍ、切り欠き数１２、切り欠き部高さ０．７ｃｍ）
刷毛：大塚刷毛製造社製、シマ毛金巻上  ハケ１０号（毛丈１９ｍｍ、ハケ幅３０ｍｍ）
ガラス板：ＴＰ技研社製、製品名１５０×１００×２．０ｍｍ  四辺角削  ガラス板
【００８０】
（実施例１〜４２および比較例１〜４）
表１〜４に示す配合で各成分を混合して、塗料組成物を調製した。表中、繊維の配合量は固形分の配合量を表し、繊維材料中に含まれる水の量は、水の欄の配合量にまとめている。
【００８１】
【表１】
2020094177.tif 000002
【００８２】
【表２】
2020094177.tif 000003
【００８３】
【表３】
2020094177.tif 000004
【００８４】
【表４】
2020094177.tif 000005
【００８５】
塗料組成物の調製時に、後述する繊維分散性を測定および評価した。
【００８６】
（繊維分散性）
表１〜４に示した各成分の混合物を直径８．５ｃｍの容器に高さ５ｃｍまで満たし、ホモディスパーを用いて、ディスパー羽根を容器より２．５ｃｍの高さで１８００ｒｐｍの速度で３０分間撹拌した。その後、容器内の液面からディスパー羽根を露出させ、１０００ｒｐｍで６０秒間、空撹拌した。そして、そのディスパー羽根に残った、繊維を含む塗料組成物の質量（残存量）を測定した。測定を２回繰り返し、２回の残存量の平均値を用いて、以下の基準で評価した。評価結果を表１〜４に合わせて示す。残存量が少ないほど繊維分散性が良好であり、評点５が最も繊維分散性に優れることを示す。評点３〜５が合格である。
＜評価基準＞
評点５：残存量が１ｇ未満
評点４：残存量が１ｇ以上５ｇ未満
評点３：残存量が５ｇ以上１０ｇ未満
評点２：残存量が１０ｇ以上２０ｇ未満
評点１：残存量が２０ｇ以上
【００８７】
（塗装作業性）
以下の評価方法に従い、各塗料組成物について３回塗装を行って各回の塗装された塗料組成物の割合（塗着率）（％）を求め、その３回の塗着率の平均値（％）を求めた。
＜評価方法＞
各塗料組成物を０．２ｇ秤量し、縦１０ｃｍ×横１５ｃｍのガラス板上に縦１ｃｍ×横２ｃｍ幅に塗料組成物を広げる。次いで、その広げた塗料を、ギャップを１０ｍｉｌ（２５４μｍ）に調整したアプリケーターを用いて、１ｃｍ／秒の速さで、７ｃｍの長さを塗装する。次いで、前記ギャップを通過できなかった塗料組成物を採取して秤量し、その質量をＸｇとする。塗着率（％）は、使用した塗料組成物の量０．２ｇに対する、前記ギャップを通過できた塗料組成物の量の割合であるから、塗着率（％）は以下の式により求めた。
塗着率（％）＝（０．２−Ｘ）×１００／０．２
塗着率が高いほど、塗装作業性が良好であり、評点５が最も塗装作業性に優れることを示す。
＜評価基準＞
評点５：塗着率の平均値が８０％以上
評点４：塗着率の平均値が７０％以上８０％未満
評点３：塗着率の平均値が６０％以上７０％未満
評点２：塗着率の平均値が５０％以上６０％未満
評点１：塗着率の平均値が５０％未満
【００８８】
（塗膜外観）
刷毛を用いて、各塗料組成物１０ｇをガラス板上に１０ｃｍの距離をハケ幅にて１０回往復した。そして、その塗装したガラス板を６０℃で４０分間乾燥させて塗膜を形成した。ガラス板を変えて同様の作業を行い、塗膜の形成を合計３回行った。そして、その形成した３つの塗膜について、繊維の絡まりであるダマ（直径１ｍｍ以上の塊）の数を測定した。３つの塗膜のダマ数の平均値を用いた。以下の基準で評価した。評価結果を表１〜４に合わせて示す。ダマ数が少ないほど塗膜外観が良好であり、評点５が最も塗膜外観に優れることを示す。評点３〜５が合格である。
＜評価基準＞
評点５：平均ダマ数が１０個未満
評点４：平均ダマ数が１０個以上２５個未満
評点３：平均ダマ数が２５個以上５０個未満
評点２：平均ダマ数が５０個以上９０個未満
評点１：平均ダマ数が９０個以上
【００８９】
表１〜４に示すように、実施例では、良好な外観を有する塗膜を形成可能で、良好な繊維分散性および塗装作業性を有する塗料組成物と、繊維による高い意匠性と良好な外観を有する塗膜および当該塗膜を有する物品を得ることができた。
【産業上の利用可能性】
【００９０】
本発明によれば、良好な外観を有する塗膜を形成可能で、良好な繊維分散性および塗装作業性を有する塗料組成物を提供することができる。また、本発明によれば、繊維による高い意匠性と良好な外観を有する塗膜および当該塗膜を有する物品を提供することができる。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
長さ３〜５０ｍｍの繊維と、粘度調整剤と、溶媒とを含む塗料組成物であって、
前記塗料組成物の総質量に対する前記繊維の質量の割合が、０．５〜１０質量％であり、
前記塗料組成物の総質量に対する前記粘度調整剤の質量の割合が、０．１〜７質量％であり、
前記繊維に対する前記粘度調整剤の質量比が、０．２４〜５００である、塗料組成物。
【請求項２】
樹脂をさらに含む、請求項１に記載の塗料組成物。
【請求項３】
前記粘度調整剤が、合成樹脂系粘度調整剤および天然物系粘度調整剤からなる群より選択される１種以上である、請求項１または２に記載の塗料組成物。
【請求項４】
前記粘度調整剤が、ウレタン変性ポリエーテル、アクリル系重合体、セルロース系水溶性高分子、結晶セルロース、キチン誘導体およびキトサン誘導体からなる群より選択される１種以上である、請求項１〜３のいずれか一項に記載の塗料組成物。
【請求項５】
請求項１〜４のいずれか一項に記載の塗料組成物を用いて作製された、塗膜。
【請求項６】
請求項５に記載の塗膜を有する、物品。